(57)【要約】【課題】睡眠時に頭部全体を覆うことで、頭部を適度に保温保湿し、快適な睡眠環境を得られる頭部遮蔽カバーを供給する。また睡眠に適した遮光性を容易に付与することが可能な頭部遮蔽カバーを提供する。【解決手段】少なくとも木材パルプと有機繊維からなり、湿式抄紙法にて抄紙した原布シートに、水分散有機重合物と、顔料を付与した不織布からなる、頭部遮蔽カバー。【選択図】なし【特許請求の範囲】
【請求項１】
少なくとも木材パルプと有機繊維からなり、湿式抄紙法にて抄紙した原布シートに、水分散有機重合物と、顔料を付与した不織布からなる、頭部遮蔽カバー。
【発明の詳細な説明】
【技術分野】
【０００１】
本発明は、睡眠時に使用する頭部遮蔽カバーに関する。
【背景技術】
【０００２】
従来、人は気温の低い場所、あるいは湿度の低い場所で睡眠、仮眠を行うと、眠りが浅かったり、あるいは風邪やインフルエンザに感染しやすくなったりする。
【０００３】
気温の低い環境下の場合、人は厚着をしたり、布団を被ったりして、体温の低下を防ぎ、あるいは、睡眠、仮眠を行う部屋を暖めたり、加湿したりして睡眠環境を良くし、風邪やインフルエンザを防ぐ工夫をする。
【０００４】
しかしながら、このような方法で睡眠、仮眠に適した環境にするには、例えば、厚着をしたり布団を被ったりする方法では、体温を維持するのには適当であるが、湿度の調整をすることができない。また、部屋の温度を上げたり、加湿したりする方法においては、部屋全体を暖めたり加湿したりするために、通常一人当たりに使用するエネルギー量が多くなるため、エネルギーの浪費に繋がる。
【０００５】
例えば、睡眠時にマスクを装着して厚着をしたり、布団を被ったりして睡眠、仮眠を行うと、呼気で呼吸する空気は加湿され、体の周辺の環境温度は快適に維持される。しかしながら、睡眠時にマスクを装着すると空気の透過量がやや下がるために息苦しくなって眠りが浅くなったり、目が覚めたりするので改善が求められていた。更に、例えば飛行機や電車の中で睡眠、仮眠を行うと、寝顔を周囲に見られることとなり、これを不快と感じる人もいる。
【０００６】
この課題を解決するために、実用新案登録第３１７４０４２号公報（特許文献１）では、頭部全体を覆う不織布又は紙の頭部遮蔽カバーが提案されている。この方法によれば、マスクのように息苦しくなったり、寝顔を周囲に見られたりすることは無い。
【０００７】
しかしながら、この頭部全体を覆う頭部遮蔽カバーについて、不織布や紙の材質によっては、通気性が低すぎて息苦しさが感じられたり、逆に、通気性が高すぎて保温、保湿効果が得られなかったりする。更に、頭部遮蔽カバーがやわらかすぎると、頭部遮蔽カバーを頭部に装着した時に、顔の上に垂れ下がり、不快感を伴うなどの問題がある。
【０００８】
更に、飛行機内での睡眠や仮眠の際には、利用者の時差等による負担を軽減するために、頭部遮蔽カバー内部の明るさを睡眠に適した明るさにできるよう、頭部遮蔽カバーに遮光性を付与することが望まれていた。
【先行技術文献】
【特許文献】
【０００９】
【特許文献１】実用新案登録第３１７４０４２号公報
【発明の概要】
【発明が解決しようとする課題】
【００１０】
本発明は睡眠時に頭部全体を覆うことで、頭部を適度に保温保湿し、快適な睡眠環境を得られる頭部遮蔽カバーを供給することにある。また睡眠に適した遮光性を容易に付与することが可能な頭部遮蔽カバーを提供することにある。
【課題を解決するための手段】
【００１１】
本発明の上記目的は以下の発明によって達成された。
（１）少なくとも木材パルプと有機繊維からなり、湿式抄紙法にて抄紙した原布シートに、水分散有機重合物と、顔料を付与した不織布からなる、頭部遮蔽カバー。
【発明の効果】
【００１２】
本発明のカバーを使用することにより、息苦しさが無く、頭部を適度に保温保湿し、快適な睡眠環境を得ることができる。また睡眠に適した遮光性を容易に付与することが可能な頭部遮蔽カバーを提供することが可能となる。
【発明を実施するための形態】
【００１３】
本発明の頭部遮蔽カバーに使用する不織布について説明する。本発明の頭部遮蔽カバーに使用する不織布は、木材パルプと有機繊維からなり、湿式抄紙法により製造される。本発明で用いられる木材パルプは、ＮＢＫＰ、ＬＢＫＰ、ＮＢＳＰ、ＬＢＳＰその他いずれの種類のパルプでも限定はされないが、目詰め・強度の点からＮＢＫＰが好ましい。また濾水度は、特に限定しないが１００ｍｌ以上が好ましい。濾水度が１００ｍｌ未満であると湿式抄紙法による原布シート形成の段階で目が詰まってしまうことにより、濾水性が悪くなることがあり、均一な地合いが得られ難く抄造性の点から好ましくない場合がある。
【００１４】
本発明の頭部遮蔽カバーに用いられる不織布で使われる木材パルプ以外の有機繊維は、ポリエチレンテレフタレート、ポリブチレンテレフタレート、ポリプロピレン、ポリエチレン、ポリスチレン又はこれらポリマーの変性ポリマーおよびコポリマー、アクリル繊維、ポリアクリロニトリル繊維、ポリビニルアルコール繊維、ナイロン繊維、ウレタン繊維、レーヨン繊維、再生セルロース繊維、溶剤紡糸セルロース繊維やコラーゲン、アルギン酸、キチン質等を溶液にしたものを紡糸した繊維等が挙げられる。
【００１５】
これらの有機繊維は、木材パルプと混合して使用する。有機繊維は織度（繊維径）が０．１〜６．０デシテックスが好ましく、より好ましくは０．６〜３．３デシテックスである。織度が０．１デシテックスより細いと抄紙性が悪く地合いが悪くなる傾向があり、コストアップにもなる。一方、６．０デシテックスより太いと平滑性が悪くなり、カバー内部の明るさの調整が困難となる場合がある。繊維長は２〜２０ｍｍが好ましく、より好ましくは３〜１０ｍｍである。繊維長が２ｍｍ以下となると湿式抄紙でワイヤーから繊維が抜けやすく歩留まり低下となったり、一方２０ｍｍを超えるとスクリーンでの詰まり等が発生することがある。
【００１６】
また、その他の繊維としては、木綿パルプ、ワラパルプ、竹パルプ、エスパルトパルプ、バガスパルプ、麻パルプのほか、ガラス繊維や炭素繊維等の無機繊維を用いても良い。その場合、これら他の繊維の割合は、前記した木材パルプと有機繊維とこれらの繊維の合計質量に対して、１０質量％以下であることが好ましい
【００１７】
本発明の頭部遮蔽カバーに用いられる不織布における原布シートの製造方法としては、均一な地合いが得られる湿式抄紙法が好ましい。湿式抄紙法は木材パルプ以外の有機繊維を単独または組み合わせて木材パルプと混合して水に分散させスラリーを調節する。スラリーは長網、円網または傾斜ワイヤー式抄紙機を用いて抄造される。
【００１８】
抄造の際に配合する薬品としては、湿紙状態での断紙対策として湿潤強度剤やヤンキードライヤーからの剥離を安定させるため、内添サイズ剤を使用しても良い。
【００１９】
原布シートを形成する繊維として、木材パルプ／有機繊維が質量比で１０／９０〜８０／２０の割合であることが好ましい。木材パルプは、水素結合を利用した原布シートの強度向上といった効果を発現する。また、木材パルプ以外の有機繊維は、布風の風合いを発現させ、通気性を良好にする。上記質量比において、木材パルプと有機繊維を混合することで、布風の風合いをもったまま優れた強度を有する頭部遮蔽カバーを得ることができる。
【００２０】
本発明の頭部遮蔽カバーに用いられる不織布は、前記した原布シートに水分散有機重合物と顔料を付与することで、カバー内部の明るさを容易に調整することが可能となる。カバー内部の明るさの調整には、頭部遮蔽カバーを構成する不織布に対して任意の図柄を印刷し、透過光の遮光性を付与することで可能となるが、本発明の頭部遮光カバーに用いられる不織布は、上記した水分散有機重合物と顔料を原布シートに付与することで、十分な量のインクを保持することが可能となり、透過光を十分に遮蔽することができる。
【００２１】
本発明の頭部遮蔽カバーに用いられる不織布に使われる水分散有機重合物は、アクリル酸エステル重合体、エチレン酢ビポリマー、メチルメタアクリレートラテックス、スチレンブタジエンラテックス、アクリロニトリルブタジエンラテックス等が挙げられる。特に限定されないが、透過光の遮蔽性と風合い、通気性等を考慮し、アクリル酸エステル共重合体等を使用することが好ましい。
【００２２】
本発明において顔料は、水分散有機重合物だけでは得られなかった透過光の遮蔽性を更に向上させるものであり、顔料としては炭酸カルシウム、シリカ、酸化チタン、サチンホワイト等が挙げられるが、炭酸カルシウムがより好ましい。これら顔料の粒子径は、不織布の平滑性を高めるために５０μｍ以下が好ましく、より好ましくは２０μｍ以下である。顔料粒子径が５０μｍを超えると水分散有機重合物と顔料の混合液中で顔料が沈降して塗布性が悪化し、均一な表面性が保たれていないことがある。
【００２３】
水分散有機重合物／顔料の質量比率は２０／８０〜９５／５が好ましく、より好ましくは３０／７０〜８０／２０である。水分散有機重合物の質量比率が２０／８０より低くなると、シート表面の繊維接着性や顔料の接着性が低下し、繊維や顔料の離脱しやすくなる原因となることがある。また、水分散有機重合物の質量比率が９５／５を超えると透過光を十分に遮蔽できなくなる場合がある。
【００２４】
本発明の頭部遮蔽カバーに用いられる不織布において、水分散有機重合物と顔料の付着量は、不織布全質量の２０〜６０％が好ましく、より好ましくは２５〜５０％である。付着量が２０％よりも低いと、透過光を十分に遮蔽できなくなる場合がある。一方、６０％を超えると水分散有機重合物の接着により不織布独特の布風の風合いが損なわれ、通気性が悪くなることがある。
【００２５】
これらの水分散有機重合物と顔料の混合液の原布シートへの付与方法は、特に限定されないが、原布シートに機械的力が比較的加わらず原布シート面を傷めないことから、浸漬法によるサイズプレスやタブサイズブレス等で含浸処理されることが好ましい。含浸処理によって製造された不織布は、原布シート内部にまで水分散有機重合物と顔料とが侵入するため、表裏いずれの面に図柄を印刷した場合であっても透過光を十分に遮蔽することができる。顔料と水分散有機重合物は不織布の厚み方向に均一に存在しているのではなく、不織布表面において顔料の存在比率が高くなる。理由は定かで無いが、顔料の移動度が水分散有機重合物より低いことによると思われる。顔料は布風の風合いを阻害するが、このように、顔料の存在比率が不織布内部と表面とで異なることから、本発明の頭部遮蔽カバーに用いられる不織布においては布風の風合いを保つことが可能となる。また、表面の顔料が透過光の遮蔽に対して有効に働くという効果も生み出す。
【００２６】
乾燥方式は本発明の効果を阻害しない範囲であれば特に限定されない。しかし、含浸処理直後にシリンダードライヤーにて乾燥すると、水分散有機重合物の粘着性によりドライヤー汚れが発生し、長時間運転すると水分散有機重合物の粕が不織布に付着する可能性がある。従って、赤外線乾燥やエアードライヤー等の比接触式にて水分散有機重合物と顔料の混合液を乾燥させて、シートの粘着性を低減させた後、シリンダードライヤーによる接触式の乾燥で平滑性を出すことがより好ましい。
【００２７】
本発明の頭部遮蔽カバーに用いられる不織布は、密度が０．２〜０．５５ｇ／ｃｍ３の範囲であることが好ましい。該密度は、原布シートの繊維の種類、配合比率、坪量や厚みの調整、水分散有機重合物と顔料の付着量、水分散有機重合化合物／顔料質量比率等で適宜調整することができる。密度が０．２ｇ／ｃｍ３よりも小さくなると、透過光を十分に遮蔽できなかったりする場合がある。密度が０．５５ｇ／ｃｍ３を超えると、紙風の風合いとなって、布風の風合いが失われて通気性が低下する傾向を示す。
【００２８】
本発明の頭部遮蔽カバーにおいて、用いられる不織布のフラジール通気度は、６０ｍｌ／ｃｍ２／ｓｅｃ以下が好ましく、より好ましくは５０ｍｌ／ｃｍ２／ｓｅｃ以下である。ここでフラジール通気度は、ＪＩＳ−Ｌ１０９６に記載のＡ法フラジール計試験機で規定される通気度をいう。遮光性を付与するにあたり不織布には任意の図柄が印刷されるが、フラジール通気度が６０ｍｌ／ｃｍ２／ｓｅｃよりも高いと、不織布が吸引されづらくなり、搬送性が悪化することがある。フラジール通気度は原布シートの繊維の種類、配合比率、坪量や厚みの調整、水分散有機重合物と顔料の付着量、水分散有機重合物／顔料質量比等で適宜調整することができる。
【００２９】
本発明の頭部遮蔽カバーは上記不織布を用いて作られる。本発明の頭部遮蔽カバーの形状としては、頭部全体が遮蔽できる大きさ、形状であれば特に制限されない。
【００３０】
本発明の頭部遮蔽カバーを作製する際には、まず不織布に任意の図柄を印刷する。印刷方法としては本発明の頭部遮蔽カバーに対しては、オフセット印刷がコスト、品質の観点から好ましいが、他の方式での印刷、例えばフレキソ印刷、スクリーン印刷、あるいはインクジェットによる印刷や、昇華熱転写方式の印刷でも良い。
【００３１】
その後、不織布を任意の形状に切り取り、該不織布を貼り合せることで、頭部遮蔽カバーが得られる。不織布を貼り合せるには、糊、接着剤を用いても良いし、糸を用いて縫い合わせても良い。更に、接着部分を加熱して有機繊維を融着させることも可能である。
【実施例】
【００３２】
本発明を実施例により更に詳細に説明する。以下、実施例に記載される部および比率は質量を基準とする。
【００３３】
［原布シートの抄造］パルパーに叩解後のＮＢＫＰカムループス（濾水度６００ｍｌ）とポリプロピレン繊維（繊維径２．２デシテックス、繊維長５ｍｍ）とレーヨン繊維（繊維径２．２デシテックス、繊維長５ｍｍ）を４５：３５：２０の配合比で水に混合分散し、円網抄紙機で抄紙した後、ヤンキードライヤーにて乾燥し２００℃で熱処理を行い坪量６３ｇ／ｍ２の原布シートを得た。
［加工］上記原布シートに水分散有機重合物（アクリル酸エステル共重合体等）６０％、顔料として炭酸カルシウム（エスカロン１５００（三共製粉（株）製）を４０％含有した混合液を固形分で３２ｇ／ｍ２となるようにサイズプレスにて含浸加工を行い、赤外線乾燥機で予備乾燥した後、シリンダードライヤーにて乾燥して、坪量９５ｇ／ｍ２、密度０．３４２ｇ／ｃｍ３、フラジール通気度２７．８ｍｌ／ｃｍ２／ｓｅｃである不織布を得た（実施例１の不織布）。
【００３４】
加工時における顔料として、炭酸カルシウム（エスカロン１５００）の代わりにシリカ（水澤化学工業（株）製、商品名：ミズカシルＰ−５１０、平均粒子径１０μｍ）を使用した以外は実施例１と同様にして密度０．３２０ｇ／ｃｍ３、フラジール通気度３１．６６ｍｌ／ｃｍ２／ｓｅｃである不織布を得た（実施例２の不織布）。
【００３５】
加工時における顔料として炭酸カルシウム（エスカロン１５００）の代わりにＨＳクレーを使用した以外は実施例１と同様にして密度０．３５１ｇ／ｃｍ３、フラジール通気度１９．４ｍｌ／ｃｍ２／ｓｅｃである不織布を得た（実施例３の不織布）。
【００３６】
加工時における水分散有機重合物／顔料の混合液の比率を２０／８０に変更した以外は実施例１と同様にして密度０．３１２ｇ／ｃｍ３、フラジール通気度３０．４ｍｌ／ｃｍ２／ｓｅｃである不織布を得た（実施例４の不織布）。
【００３７】
加工時における水分散有機重合物／顔料の混合液の比率を９５／５に変更した以外は実施例１と同様にして密度０．３６０ｇ／ｃｍ３、フラジール通気度３３．２ｍｌ／ｃｍ２／ｓｅｃである不織布を得た（実施例５の不織布）。
【００３８】
原布シートの抄造において、パルパーに叩解後のＮＢＫＰカムループス（濾水度６００ｍｌ）とポリプロピレン繊維（繊維径２．２デシテックス、繊維長５ｍｍ）とレーヨン繊維（繊維径２．２デシテックス、繊維長５ｍｍ）を８０：１５：５の配合比で水に混合分散し、円網抄紙機で抄紙し、加工時における水分散有機重合物／顔料の混合液の比率は実施例１と同様にして密度０．５４０ｇ／ｃｍ３、フラジール通気度１７．８ｍｌ／ｃｍ２／ｓｅｃである不織布を得た（実施例６の不織布）。
【００３９】
原布シートの抄造は実施例１と同様とし、加工時において水分散有機重合物を１００％とし顔料である炭酸カルシウム（エスカロン１５００）を０％とした含浸液でサイズプレスにて含浸加工を行い、シリンダードライヤーにて乾燥し坪量９５ｇ／ｍ２、密度０．３５３ｇ／ｃｍ３、フラジール通気度３０．１ｍｌ／ｃｍ２／ｓｅｃである不織布を得た（比較例１の不織布）。
【００４０】
原布シートの抄造は実施例１と同様とし、加工工程を省略し、密度０．２１８ｇ／ｃｍ３、フラジール通気度３９．２ｍｌ／ｃｍ２／ｓｅｃである不織布を得た（比較例２の不織布）。
【００４１】
上記した不織布に対し、それぞれ平網４０％のパターンの印刷を行った。印刷はリョービ（株）製印刷機、ＲＹＯＢＩ６６０に、ＰＳ版（富士フイルム（株）製ＶＳ）を装着し、給湿液（日研化学（株）製アストロマーク３、２％希釈液）、インキ（ＤＩＣ（株）製ナチュラリス（墨））を用いて印刷した。その後、前記した特許文献１に記載される形状に組み立てて、実施例１〜６および比較例１、２の頭部遮蔽カバーを得た。
【００４２】
＜保温・保湿感評価＞
モニター１０人が、椅子に座って実施例１〜６および比較例１、２の頭部遮蔽カバーをそれぞれ被り、１時間の間その場にとどまった。その時の息苦しさと頭部の保温・保湿感について、下記の５段階評価で評価し、この時に最も回答の多かった評価結果にて、保温・保湿感を評価した。この結果を表１に示す。
【００４３】
５  息苦しさも無く、適度に保温・保湿性がある。
４  息苦しさが無いが、やや保温・保湿性に欠ける。
３  息苦しさが無いが、保温・保湿性を感じない。
２  やや息苦しく、頭部遮蔽カバー内部がやや暑苦しい。
１  息苦しく、頭部遮蔽カバー内部が暑苦しい。
【００４４】
＜遮光性評価＞
照度１０００ルクスの室内にて、モニター１０人が椅子に座って実施例１〜６および比較例１、２の頭部遮蔽カバーをそれぞれ被り、睡眠を前提として目を閉じた時の感覚を下記の５段階評価で評価し、この時に最も回答の多かった評価結果にて、遮光性を評価した。この結果を表１に示す。
【００４５】
５  適度な暗さがあり、睡眠に適している。
４  暗さは適度であるが、一部分にやや明るい場所を感じる。
３  光の遮蔽が斑であり、やや明るい。
２  ほぼ全体がほんのり明るく、睡眠に適していない。
１  明るさを不快と感じる。
【００４６】
【表１】
2015188595.tif 000002
【００４７】
上記した結果から明らかなように、本発明の頭部遮蔽カバーを使用することにより、頭部を適度に保温保湿することができる。また本発明の頭部遮蔽カバーには、睡眠に適した遮光性を容易に付与することが可能である。